"親水性脂肪族ポリウレタンフォームの製造方法であって、Iイソシアネート官能性プレポリマーAを、140~278g/モルのモル質量を有する低分子量脂肪族ジイソシアネートA1と22.5~112mgKOH/gおよび存在するオキシアルキレン基の全量を基準に50~100モルのエチレンオキシド分率を有する2~6官能性ポリアルキレンオキシドA2とを、低分子量脂肪族ジイソシアネートA1のモル過剰を用いて反応させることにより製造する工程、II低分子量脂肪族ジイソシアネートA1の未反応過剰を少なくとも部分的に除去する工程、III低分子量脂肪族ジイソシアネートA1とプレポリマーAとの混合物を製造する工程であって、前記混合物の低分子量脂肪族ジイソシアネート含有量は1~15重量である工程、IV工程IIIの混合物と、C8-~C22-モノカルボン酸またはそのアンモニウム塩またはアルカリ金属塩またはC12-~C44-ジカルボン酸またはそのアンモニウム塩またはアルカリ金属塩Bおよび水Cとを混合する工程、およびV工程IVの混合物を発泡し、および硬化する工程を含む方法。工程IIIにおいて、1.5~10、好ましくは2.0~8重量の低分子量脂肪族ジイソシアネートA1含有量を有する混合物を製造することを特徴とする、請求項1に記載の方法。工程IIにおいて、ジイソシアネートA1の過剰を薄膜蒸留により除去することを特徴とする、請求項1または2に記載の方法。DIN-ENISO11909について決定した混合物IIIのNCO含有量は、4~10重量であることを特徴とする、請求項1~3のいずれかに記載の方法。用いるジイソシアネートA1は、専らヘキサメチレンジイソシアネート、イソホロンジイソシアネートまたはこれらの混合物であることを特徴とする、請求項1~4のいずれかに記載の方法。用いるポリアルキレンオキシドA2は、存在するオキシアルキレン基の全量を基準に60~85モルのエチレンオキシド含有量を有し、およびポリオールまたはアミンより開始されたエチレンオキシドおよびプロピレンオキシドのコポリマーであることを特徴とする、請求項1~5のいずれかに記載の方法。ポリアルキレンオキシドA2は、3000~8500g/モルの数平均分子量を有することを特徴とする、請求項1~6のいずれかに記載の方法。ポリアルキレンオキシドA2は、3~4のOH官能価を有することを特徴とする、請求項1~7のいずれかに記載の方法。工程IVの混合物は、必要に応じて、触媒D、界面活性剤E、アルコールFおよび/または発泡剤Gを含有することを特徴とする、請求項1~8のいずれかに記載の方法。触媒Fは、単独または組み合わせて用いる金属塩、アミン、アミジンおよびグアニジンであることを特徴とする、請求項9に記載の方法。成分A~Hは、以下の量で用いることを特徴とする、請求項9または10に記載の方法:100重量部の工程IIIの混合物、0.1~5重量部のC8-~C12-モノカルボン酸またはそのアンモニウム塩またはアルカリ金属塩またはC12-~C44-ジカルボン酸またはそのアンモニウム塩またはアルカリ金属塩B、1~200重量部の水C、0~1重量部の触媒D、0~10重量部の界面活性剤E、0~20重量部のアルコールF。ポリウレタンフォームを、発泡の完了時に40および140°C、より好ましくは60~120°C、さらに好ましくは60~110°Cへ加熱して硬化を促進させることを特徴とする、請求項1~11のいずれかに記載の方法。創傷包帯を、ポリウレタンフォームから製造することを特徴とする、請求項1~12のいずれかに記載の方法。請求項1~13のいずれかに記載の方法により得られる親水性脂肪族ポリウレタンフォーム。創傷包帯、失禁用製品または化粧品としての使用のための、請求項14に記載の親水性脂肪族ポリウレタンフォーム。創傷を処理するための組成物を製造するための、請求項14に記載の親水性脂肪族ポリウレタンフォームの使用。従って、本発明が取り組む課題は、低嵩密度および抽出性遊離イソシアネートの低い割合を有する親水性脂肪族ポリウレタンフォームの簡単な製造方法を特定することであった。上記課題は、Iイソシアネート官能性プレポリマーAを、140~278g/モルのモル質量を有する低分子量脂肪族ジイソシアネートA1と、22.5~112mgKOH/gおよび存在するオキシアルキレン基の全量を基準に50~100モルのエチレンオキシド分率を有する2~6官能性ポリアルキレンオキシドA2とを低分子量脂肪族ジイソシアネートA1のモル過剰を用いて反応させることにより製造する工程、II低分子量脂肪族ジイソシアネートA1の未反応過剰を少なくとも部分的に除去する工程、III低分子量脂肪族ジイソシアネートA1とプレポリマーAとの混合物を製造する工程であって、前記混合物の低分子量脂肪族ジイソシアネート含有量は1~15重量である工程、IV工程IIIの混合物と、C8-~C22-モノカルボン酸またはそのアンモニウム塩またはアルカリ金属塩またはC12-~C44-ジカルボン酸またはそのアンモニウム塩またはアルカリ金属塩Bおよび水Cとを混合する工程、およびV工程IVの混合物を発泡し、および硬化する工程を含む請求項1に記載の方法により解決される。意外にも、本発明の方法により、既知の方法により製造されたフォームと比べてより低い嵩密度を有するだけでなく、より高い分率の抽出性遊離化合物を有さないポリウレタンフォームが得られることが見出された。本発明の好ましい一実施態様によれば、工程IIIにおいて、1.5~10、好ましくは2.0~8重量の低分子量脂肪族ジイソシアネートA1含有量を有する混合物を製造することが可能である。この場合には、特に低嵩密度を有するフォームが得られる。工程IIにおいて、過剰のジイソシアネートA1を薄膜蒸留により除去する場合もまた、該技術により簡単かつ包括的な除去が可能となるので好ましい。特に低い密度を有するフォームもまた、DIN-ENISO11909に従って決定した混合物IIIのNCO含有量が4~10重量である場合に得られる。工程IおよびIIIに用いる低分子量脂肪族ジイソシアネートA1は、いずれの場合にも140~278g/モルのモル質量を有する。これらは、好ましくは、いずれの場合にも単分子化合物である。特に好ましくは、工程Iにおける低分子量脂肪族ジイソシアネートA1および工程IIIにおける低分子量脂肪族ジイソシアネートA1は同一の化合物である。成分A1の低分子量脂肪族ジイソシアネートの例は、ヘキサメチレンジイソシアネートHDI、イソホロンジイソシアネートIPDI、ブチレンジイソシアネートBDI、ビスイソシアナトシクロヘキシルメタンHMDI、2,2,4-トリメチルヘキサメチレンジイソシアネート、ビスイソシアナトメチルシクロヘキサン、ビスイソシアナトメチルトリシクロデカン、キシリレンジイソシアネート、テトラメチルキシリレンジイソシアネート、ノルボルナンジイソシアネート、シクロヘキサンジイソシアネートまたはジイソシアナトデカンであり、これらの中でも、ヘキサメチレンジイソシアネート、イソホロンジイソシアネート、ブチレンジイソシアネートおよびビスイソシアナトシクロヘキシルメタンが好ましい。ヘキサメチレンジイソシアネート、イソホロンジイソシアネートおよびブチレンジイソシアネートがより好ましく、ヘキサメチレンジイソシアネートおよびイソホロンジイソシアネートが極めて好ましい。また、用いるジイソシアネートA1が、専らヘキサメチレンジイソシアネートおよびイソホロンジイソシアネートまたはこれらの混合物である場合も好ましい。ポリアルキレンオキシドA2は、ポリオールまたはアミンより開始され、および存在するオキシアルキレン基の全量を基準に50~100モル、好ましくは60~85モルのエチレンオキシド含有量を有するエチレンオキシドおよびプロピレンオキシドのコポリマーである。この種の適当なスターターは、グリセロール、トリメチロールプロパンTMP、ソルビトール、ペンタエリトリトール、トリエタノールアミン、アンモニアまたはエチレンジアミンである。ポリアルキレンオキシドA2は、典型的には1000~15000g/モル、好ましくは3000~8500g/モルの数平均分子量を有する。更に、ポリアルキレンオキシドA2は、2~6、好ましくは3~6、より好ましくは3~4のOH官能価を有し得る。本発明の更なる実施態様では、用いるポリアルキレンオキシドA2は、存在するオキシアルキレン基の全量を基準に60~85モルのエチレンオキシド含有量を有し、およびポリオールまたはアミンより開始されたエチレンオキシドおよびプロピレンオキシドのコポリマーである。ジイソシアネートA1とポリアルキレンオキシドA2との反応は、ウレタン化触媒、例えば錫化合物、亜鉛化合物、アミン、グアニジンまたはアミジン等の存在下で、またはアロファネート化触媒、例えば亜鉛化合物等の存在下で行うことができる。反応温度は、典型的には25~140°Cの範囲、好ましくは60~100°Cの範囲である。成分Bは、C8-~C22-モノカルボキシレートまたはその遊離カルボン酸のアンモニウム塩およびアルカリ金属塩またはC12-~C44-ジカルボキシレートまたはその遊離ジカルボン酸のアンモニウム塩およびアルカリ金属塩、好ましくはC8-~C22-モノカルボキシレートまたはC12-~C44-ジカルボキシレートのカリウムまたはナトリウム塩、より好ましくはC8-~C22-モノカルボキシレートのナトリウム塩を用いることができる。成分Bの適当な化合物の例は、エチルヘキサン酸、オクタン酸、デカン酸、ドデカン酸、パルミチン酸、ステアリン酸、オクタデカン酸、オクタデカジエン酸、オクタデカトリエン酸、イソステアリン酸、エルカ酸、アビエチン酸およびこれらの水素化生成物のアンモニウム塩、ナトリウム塩、リチウム塩またはカリウム塩である。C12-~C44-ジカルボン酸とこれから誘導されるアンモニウム塩およびアルカリ金属塩の例は、ドデカン二酸、ドデセニルコハク酸、テトラデセニルコハク酸、ヘキサデセニルコハク酸、オクタデセニルコハク酸、C36およびC44ダイマー脂肪酸およびこれらの水素化生成物、およびこれらのジカルボン酸の対応するアンモニウム塩、ナトリウム塩、リチウム塩またはカリウム塩である。成分Cとして用いるべき水は、そのようなものとして、塩の結晶化の水として、両性非プロトン性溶媒における溶液として、またはエマルションとして用いることができる。好ましくは、水は、そのようなものとして、または両性非プロトン性溶媒中において用いる。更なる可能性のある実施態様では、工程IVの混合物は、必要に応じて触媒D、界面活性剤E、アルコールFおよび/または発泡剤Gを含有する。触媒Dは、特に、単独または組み合わせて用いる金属塩、アミン、アミジンおよびグアニジンであってよい。成分Eの化合物は、フォーム形成、フォーム安定性または得られるポリウレタンフォームの特性を改良するために用いることができるが、この場合、このような添加剤は、原則として、それ自体既知の任意のアニオン性、カチオン性、両性および非イオン性界面活性剤ならびにこれらの混合物であってよい。好ましいのは、アルキルポリグリコシド、EO-POブロックコポリマー、アルキルまたはアリールアルコキシレート、シロキサンアルコキシレート、スルホコハク酸のエステルを用いることである。特に好ましいのは、EO-POブロックコポリマーを用いることである。好ましくは、EO-POブロックコポリマーのみを成分Eとして用いる。さらに、成分Fの化合物を用いて、得られるポリウレタンフォームのフォーム特性を改良することができる。これらの化合物は、原則として、それ自体当業者に既知の任意の一価アルコールおよび多価アルコールおよびこれらの混合物を包含する。これらは、一価または多価アルコールまたはポリオール、例えばエタノール、プロパノール、ブタノール、デカノール、トリデカノール、ヘキサデカノール、エチレングリコール、ネオペンチルグリコール、ブタンジオール、ヘキサンジオール、デカンジオール、トリメチロールプロパン、グリセロール、ペンタエリスリトール、単官能性のポリエーテルアルコールおよびポリエステルアルコール、ポリエーテルジオールおよびポリエステルジオール等である。原則として、イソシアネート基と水との反応の過程で形成される二酸化炭素により発泡を行うことができるが、さらに発泡剤Gを用いることも可能である。従って、原則として、炭化水素、例えばC3~C6アルカン例えばブタン、n-ペンタン、イソペンタン、シクロペンタン、ヘキサン等、またはハロゲン化炭化水素例えばジクロロメタン、ジクロロモノフルオロメタン、クロロジフルオロエタン、1,1-ジクロロ-2,2,2-トリフルオロエタン、2,2-ジクロロ-2-フルオロエタン等、特に塩素を含まないハイドロフルオロカーボン例えばジフルオロメタン、トリフルオロメタン、ジフルオロエタン、1,1,1,2-テトラフルオロエタン、テトラフルオロエタンR134またはR134a、1,1,1,3,3-ペンタフルオロプロパンR245fa、1,1,1,3,3,3-ヘキサフルオロプロパンR256、1,1,1,3,3-ペンタフルオロブタンR365mfc、ヘプタフルオロプロパンまたは六フッ化硫黄のクラスからの発泡剤を用いることも可能である。これらの発泡剤の混合物を使用することもできる。好ましい実施態様では、成分A~Fは以下の量で用いる:100重量部の工程IIIの混合物、0.1~5重量部のC8-~C12-モノカルボン酸またはそのアンモニウム塩またはアルカリ金属塩またはC12-~C44-ジカルボン酸またはそのアンモニウム塩またはアルカリ金属塩B、1~200重量部の水C、0~1重量部の触媒D、0~10重量部の界面活性剤E、0~20重量部のアルコールF。特に好ましいのは、成分A~Fを以下の量で用いることである:100重量部の工程Iの混合物、0.1~5重量部のC8-~C12-モノカルボン酸またはそのアンモニウム塩またはアルカリ金属塩またはC12-~C44-ジカルボン酸またはそのアンモニウム塩またはアルカリ金属塩B、2~100重量部の水C、0~1重量部の触媒D、0~10重量部の界面活性剤E、0~20重量部のアルコールF。極めて特に好ましいのは、成分A~Fを以下の量で用いることである:100重量部の工程Iの混合物、0.1~5重量部のC8-~C12-モノカルボン酸またはそのアンモニウム塩またはアルカリ金属塩またはC12-~C44-ジカルボン酸またはそのアンモニウム塩またはアルカリ金属塩B、3~50重量部の水C、0~1重量部の触媒D、0~10重量部の界面活性剤E、0~20重量部のアルコールF。成分および/または混合物するためのおよび発泡反応中の温度は、0~100°C、好ましくは15~70°C、最も好ましくは20~50°Cの範囲であってよい。成分を混合した後、混合物は、一定の厚みの層としてシート状基材へ塗布することができる。適当な基材の例は、剥離箔または剥離紙であり、これらは開口部を有する状態であってよい。混合物を基材へブレード塗布法により塗布することが好ましい。この目的のために、混合物を、ブレード塗布箱中へ注ぎ、一定の厚みでシート状マットにおいて適当な基材、例えば剥離箔または剥離紙等の上へ水平にブレード塗布する。ここで、ブレードギャップ高さは、一般に0.2~20mmの範囲、好ましくは0.2~5mmの範囲、より好ましくは0.2~2mmの範囲である。用いるべきブレードのフィルム幅は、特定の所望の目的に合わせることができる。その例は、10および5000mmの間、好ましくは10および4000mmの間のフィルム幅である。任意のブレード塗布機の既知の種類、例えばフローティングナイフ塗布機、ナイフ-オン-ロール塗布機、拡散ブレード塗布機、箱型ブレード塗布機、ブレードナイフ塗布機または磁気スキージ塗布機を用いることができる。任意の従来使用される物質、例えばステンレススチールのような金属またはプラスチックをブレードに用いることができる。2以上の物質の複合材料を用いてブレードを製造することもできる。手動塗布機および機械塗布機はいずれも用いることが可能であり、好ましいのは、機械塗布機の適当な塗布装置の一部としての使用である。ロール間の塗布もさらに可能である。塗布直後、開口部を有する剥離要素を混合物の層上にシート状に置くことが可能であり、層の基材から離れた表面が覆われる。本発明では、開口部を有するとは、接触面から剥離要素を通じて伸びる多数の開口部を有する剥離要素のことであると理解される。開口部は、好ましくは円形直径を有する。開口部が、剥離要素上に均一分布を形成することも好ましい。開口部は、好ましくは20~300μmの直径を有し得る。これは、剥離要素開口部の形状においてフォームの表面上に目に見える隆起を有さないフォームをもたらす。該フォームは、平滑表面を有し、創傷包帯が身体へシート状に理想的に適合すべきであるので、創傷包帯としてのその使用に特に有利である。2つの隣接開口部間の距離は、好ましくは0.1および5mmの間、より好ましくは0.5および3mmの間、さらに好ましくは0.8および2.5mmの間である。開口部を有する剥離要素は、例えば開口部を有する剥離紙または剥離部を有する剥離箔であり得る。剥離紙は、例えばシリコーン紙、ポリオレフィン被覆紙またはフルオロカーボン被覆紙であり得る。同様に、剥離箔は、シリコーン、ポリオレフィンおよび/またはフルオロカーボンであってよく、および/またはこの種の物質で被覆されてよい。剥離要素を適用した後、工程IVの混合物から構成される層上に規定の下方圧を適用することがさらに特に好ましい。ポリウレタンフォームの硬化を促進させるために、ポリウレタンフォームの膨張の完了により加熱することができる。ポリウレタンフォームは、好ましくは40および140°C、より好ましくは60~120°C、さらに好ましくは60~110°Cの温度へ加熱し得る。特に好ましいのは、創傷包帯を本発明のポリウレタンフォームから製造することである。本発明の更なる主題は、本発明の方法により得られるポリウレタンフォームである。得られたポリウレタンフォームは、多孔質の、少なくとも部分的に連続気泡を有する開放気泡構造を有する。ポリウレタンフォームは、更なる材料、例えばヒドロゲル、半透過性フィルム、フォームフィルム、被覆物、親水コロイドまたは他のフォームに基づく材料へ接着、または積層または被覆し得る。本発明のポリウレタンフォームは、創傷包帯の製造に特に有用である。これらの包帯では、ポリウレタンフォームは、直接または間接的に創傷と接触させることができる。しかしながら、好ましくは、ポリウレタンフォームは、例えば創傷液の最適な吸収を確保するために直接的に創傷と接触させて用いる。ポリウレタンフォームは、細胞毒性を示さないISO10993-5およびISO1099312に従って決定。創傷包帯として用いるポリウレタンフォームは、更なる操作において更に安定化させることができる。安定化は、当業者にそれ自体既知の方法を用いて行い、安定化は、熱処理、エチレンオキシドのような化学物質または照射、例えばガンマ線照射により行う。本発明では、照射は、適切な場合には保護ガス雰囲気下で行い得る。本発明のポリウレタンフォームは、照射により、特にガンマ線での照射により退色しないという大きな利点を有する。同様に、例えば創傷治癒および細菌汚染の回避に関して好ましい作用を有する抗菌性または生物活性成分を添加し、組み込み、または被覆することも可能である。最後に、本発明はまた、創傷包帯、失禁用製品または化粧品としての使用のための本発明の親水性脂肪族ポリウレタンフォームを提供する。特記のない限り、全ての百分率は重量による。固形分は、DINENISO3251に従って決定した。粘度は、23°CにてDIN53019について決定した。NCO含有量は、DIN-ENISO11909に従って容量分析により決定した。抽出物体積の決定:48時間:10gのフォームを300mLの完全脱塩水中に37°Cにて48時間入れ、抽出物体積を、DINEN1484に従って化学的酸素要求量を滴定することにより決定した。7日間:4.7gのフォームを220mLの完全脱塩水中に37°Cにて7日間入れ、抽出物体積を、DINEN1484に従って化学的酸素要求量を滴定することにより決定した。嵩密度の決定:嵩密度は、まず、寸法10×10×5cmの各フォームの一片を計量することにより決定した。次いで嵩密度を、フォームの質量を体積で割ることにより計算した。用いた物質および略称:カルボキシレート1:水中に5オレイン酸ナトリウムDesmodur登録商標N3400:脂肪族ポリイソシアネートHDIウレットジオン、NCO含有量21.8DBU1,8-ジアザビシクロ[5.4.0]ウンデセン-7実施例1:ポリウレタンプレポリマー1の製造、薄膜法、モノマージイソシアネートとの規定の混合物のための成分1000gのヘキサメチレンジイソシアネートHDIおよび1gの塩化ベンゾイルの混合物へ、予め100°Cにて2時間10ミリバールの圧力にて乾燥した1000gの4680g/モルのモル質量を有するグリセロール開始ポリアルキレンオキシド、72のエチレンオキシド重量分率および28のプロピレンオキシド重量分率を80°Cにて3時間にわたり液滴状に添加し、次いで12時間撹拌した。過剰のHDIを薄膜蒸留により130°Cおよび0.1ミリバールにて除去し、不揮発性成分を1gのクロロプロピオン酸で安定化して2.8のNCO含有量および3500mPasの粘度を有するプレポリマーを得た。実施例2~3、比較例1および2:フォームの製造イソシアネート成分を、1200rpmの撹拌速度にて15秒間均質化した。次いで更なる成分を計量投入し、該成分を更に10秒間、一緒に撹拌した。最後に混合物を、寸法15×15×15幅×高さ×長さの紙製鋳型中へ注いだ。オリゴマーを用いた場合には、用いたオリゴマーは、いずれの場合にもDesmodur登録商標N3400であり、カルボキシレートとして、オレイン酸ナトリウムの5重量濃度水溶液を用いた。さらに、添加した水を追加分として示す。実施例2および3は、100g/L未満の嵩密度を有するフォームは、遊離低分子量脂肪族ジイソシアネートを含むプレポリマーに基づいて製造することができることを示す。これらのフォームにおける抽出物体積は、比較例2からのフォームの抽出物体積を超えることがなく、これは、モノマージイソシアネートを含まない薄膜処理プレポリマーに基づく。比較例1は、遊離ジイソシアネートを添加することなく薄膜処理プレポリマーから製造したフォームが著しく高い密度を更に有することを示す。"